(57)【要約】少なくともある程度のインジウムを含有する（Ａｌ，Ｉｎ，Ｇａ）Ｎ核形成層を使用した有機金属化学気相成長法（ＭＯＣＶＤ）による、デバイス品質平面半極性窒化物半導体薄膜の成長を促進するための方法。具体的には、該方法は、反応容器に基板を装填するステップと、窒素および／または水素および／またはアンモニアのフロー中で基板を加熱するステップと、加熱された基板上にＩｎｘＧａ１−ｘＮ核形成層を堆積させるステップと、ＩｎｘＧａ１−ｘＮ核形成層上に半極性窒化物半導体薄膜を堆積させるステップと、窒素過圧下で基板を冷却するステップとを含む。
2009524251.tif 000002
【特許請求の範囲】
【請求項１】
デバイス品質の平面状の半極性窒化物半導体薄膜の成長を促進するための方法であって、
（ａ）少なくともある程度のインジウムを含む（Ａｌ，Ｉｎ，Ｇａ）Ｎ核形成層またはバッファ層上に、半極性窒化物半導体薄膜を堆積させること
を含む、方法。
【請求項２】
前記（Ａｌ，Ｉｎ，Ｇａ）Ｎ核形成層またはバッファ層は、ＩｎｘＧａ１−ｘＮ核形成層（ｘ＞０）を含む、請求項１に記載の方法。
【請求項３】
前記（Ａｌ，Ｉｎ，Ｇａ）Ｎ核形成層またはバッファ層は、ＩｎｘＧａ１−ｘＮ核形成層（ｘ＝０．１）を含む、請求項１に記載の方法。
【請求項４】
前記半極性窒化物半導体薄膜は、式ＧａｎＡｌｘＩｎｙＢｚＮ（０≦ｎ≦１、０≦ｘ≦１、０≦ｙ≦１、０≦ｚ≦１、およびｎ＋ｘ＋ｙ＋ｚ＝１）を有する（Ｇａ，Ａｌ，Ｉｎ，Ｂ）Ｎ半導体の合金組成物を含む、請求項１に記載の方法。
【請求項５】
前記半極性窒化物半導体薄膜の幅１０ミクロンより大きい領域は、（Ａｌ，Ｉｎ，Ｇａ）Ｎ核形成層またはバッファ層が成長される基板表面に実質的に平行である、請求項１に記載の方法。
【請求項６】
前記（Ａｌ，Ｉｎ，Ｇａ）Ｎ核形成層またはバッファ層は、
【数１】
2009524251.tif 000052
サファイア基板上に成長される、請求項１に記載の方法。
【請求項７】
前記半極性窒化物半導体薄膜は、前記（Ａｌ，Ｉｎ，Ｇａ）Ｎ核形成層またはバッファ層上に成長された
【数２】
2009524251.tif 000053
半極性窒化物半導体薄膜を含む、請求項１に記載の方法。
【請求項８】
前記（Ａｌ，Ｉｎ，Ｇａ）Ｎ核形成層またはバッファ層は、
【数３】
2009524251.tif 000054
サファイア基板上に成長された
【数４】
2009524251.tif 000055
テンプレート上に成長される、請求項１に記載の方法。
【請求項９】
前記半極性窒化物半導体薄膜は、有機金属化学気相成長法（ＭＯＣＶＤ）により成長される、請求項１に記載の方法。
【請求項１０】
前記半極性窒化物半導体薄膜は、（Ａｌ，Ｉｎ，Ｇａ）Ｎ核形成層またはバッファ層なしでの堆積と比較して、平面膜表面、より少ない表面凹凸、および低減された結晶学的欠陥数を含む、最新の窒化物半極性電子デバイスに必要な表面形態を有する、請求項１に記載の方法。
【請求項１１】
請求項１に記載の方法を使用して製造されるデバイス。
【請求項１２】
デバイス品質の平面状の半極性窒化物半導体薄膜を成長させるための方法であって、
（ａ）反応容器に基板を装填することと、
（ｂ）窒素、水素、およびアンモニアのうちの少なくとも１つを含むフロー中で前記基板を加熱することと、
（ｃ）前記加熱された基板上にＩｎｘＧａ１−ｘＮ核形成層を堆積させることと、
（ｄ）前記ＩｎｘＧａ１−ｘＮ核形成層上に半極性窒化物半導体薄膜を堆積させることと、
（ｅ）窒素過圧下で前記基板を冷却することと
を含む、方法。
【請求項１３】
請求項１２に記載の方法を使用して製造されるデバイス。
【請求項１４】
インジウムを含む核形成層上に堆積された半極性窒化物を含む、平面状の半極性窒化物半導体薄膜。
【発明の詳細な説明】
【技術分野】
【０００１】
（関連出願の引用）
本出願は、以下の同時継続中の同一譲受人の米国特許出願に対し、３５  Ｕ．Ｓ．Ｃ．第１１９（ｅ）節に基づく優先権を主張する：
米国仮特許出願第６０／７６０，６２８号、２００６年１月２０日出願、発明者Ｈｉｔｏｓｈｉ  Ｓａｔｏ，Ｊｏｈｎ  Ｋａｅｄｉｎｇ，Ｍｉｃｈａｅｌ  Ｉｚａ，Ｔｒｏｙ  Ｊ．Ｂａｋｅｒ，Ｂｅｎｊａｍｉｎ  Ａ．Ｈａｓｋｅｌｌ，Ｓｔｅｖｅｎ  Ｐ．ＤｅｎＢａａｒｓ、Ｓｈｕｊｉ  Ｎａｋａｍｕｒａ、発明の名称「ＭＥＴＨＯＤ  ＦＯＲ  ＥＮＨＡＮＣＩＮＧ  ＧＲＯＷＴＨ  ＯＦ  ＳＥＭＩＰＯＬＡＲ  （Ａｌ，Ｉｎ，Ｇａ，Ｂ）Ｎ  ＶＩＡ  ＭＥＴＡＬＯＲＧＡＮＩＣ  ＣＨＥＭＩＣＡＬ  ＶＡＰＯＲ  ＤＥＰＯＳＩＴＩＯＮ」、代理人管理番号第３０７９４．１５９−ＵＳ−Ｐ１（２００６−１７８）；
この出願は、参照により本明細書に援用される。
【０００２】
本出願は、以下の同時継続中の同一譲受人の出願に関する：
米国特許出願第１１／３７２，９１４号、２００６年３月１０日出願、発明者Ｔｒｏｙ  Ｊ．Ｂａｋｅｒ，Ｂｅｎｊａｍｉｎ  Ａ．Ｈａｓｋｅｌｌ，Ｐａｕｌ  Ｔ．Ｆｉｎｉ，Ｓｔｅｖｅｎ  Ｐ．Ｄｅｎｂａａｒｓ，Ｊａｍｅｓ  Ｓ．Ｓｐｅｃｋ，Ｓｈｕｊｉ  Ｎａｋａｍｕｒａ、発明の名称「ＴＥＣＨＮＩＱＵＥ  ＦＯＲ  ＴＨＥ  ＧＲＯＷＴＨ  ＯＦ  ＰＬＡＮＡＲ  ＳＥＭＩ−ＰＯＬＡＲ  ＧＡＬＬＩＵＭ  ＮＩＴＲＩＤＥ」、代理人管理番号第３０７９４．１２８−ＵＳ−ＵＳ１（２００５−４７１）、この出願は、米国仮特許出願第６０／６６０，２８３号、２００５年３月１０日出願、発明者Ｔｒｏｙ  Ｊ．Ｂａｋｅｒ，Ｂｅｎｊａｍｉｎ  Ａ．Ｈａｓｋｅｌｌ，Ｐａｕｌ  Ｔ．Ｆｉｎｉ，Ｓｔｅｖｅｎ  Ｐ．Ｄｅｎｂａａｒｓ，Ｊａｍｅｓ  Ｓ．Ｓｐｅｃｋ，Ｓｈｕｊｉ  Ｎａｋａｍｕｒａ、「ＴＥＣＨＮＩＱＵＥ  ＦＯＲ  ＴＨＥ  ＧＲＯＷＴＨ  ＯＦ  ＰＬＡＮＡＲ  ＳＥＭＩ−ＰＯＬＡＲ  ＧＡＬＬＩＵＭ  ＮＩＴＲＩＤＥ」、代理人管理番号第３０７９４．１２８−ＵＳ−Ｐ１（２００５−４７１）について３５  Ｕ．Ｓ．Ｃ．第１１９（ｅ）節に基づく優先権を主張する；
米国特許出願第１１／４４４，９４６号、２００６年６月１日出願、発明者Ｒｏｂｅｒｔ  Ｍ．Ｆａｒｒｅｌｌ，Ｊｒ．，Ｔｒｏｙ  Ｊ．Ｂａｋｅｒ，Ａｒｐａｎ  Ｃｈａｋｒａｂｏｒｔｙ，Ｂｅｎｊａｍｉｎ  Ａ．Ｈａｓｋｅｌｌ，Ｐ．Ｍｏｒｇａｎ  Ｐａｔｔｉｓｏｎ，Ｒａｊａｔ  Ｓｈａｒｍａ，Ｕｍｅｓｈ  Ｋ．Ｍｉｓｈｒａ，Ｓｔｅｖｅｎ  Ｐ．Ｄｅｎｂａａｒｓ，Ｊａｍｅｓ  Ｓ．Ｓｐｅｃｋ，Ｓｈｕｊｉ  Ｎａｋａｍｕｒａ、発明の名称「ＴＥＣＨＮＩＱＵＥ  ＦＯＲ  ＴＨＥ  ＧＲＯＷＴＨ  ＡＮＤ  ＦＡＢＲＩＣＡＴＩＯＮ  ＯＦ  ＳＥＭＩＰＯＬＡＲ  （Ｇａ，Ａｌ，Ｉｎ，Ｂ）Ｎ  ＴＨＩＮ  ＦＩＬＭＳ，ＨＥＴＥＲＯＳＴＲＵＣＴＵＲＥＳ，ＡＮＤ  ＤＥＶＩＣＥＳ」、代理人管理番号第３０７９４．１４０−ＵＳ−ＵＳ１（２００５−６６８）、この出願は、米国仮特許出願第６０／６８６，２４４号、２００５年６月１日出願、発明者Ｒｏｂｅｒｔ  Ｍ．Ｆａｒｒｅｌｌ，Ｊｒ．，Ｔｒｏｙ  Ｊ．Ｂａｋｅｒ，Ａｒｐａｎ  Ｃｈａｋｒａｂｏｒｔｙ，Ｂｅｎｊａｍｉｎ  Ａ．Ｈａｓｋｅｌｌ，Ｐ．Ｍｏｒｇａｎ  Ｐａｔｔｉｓｏｎ，Ｒａｊａｔ  Ｓｈａｒｍａ，Ｕｍｅｓｈ  Ｋ．Ｍｉｓｈｒａ，Ｓｔｅｖｅｎ  Ｐ．Ｄｅｎｂａａｒｓ，Ｊａｍｅｓ  Ｓ．Ｓｐｅｃｋ，Ｓｈｕｊｉ  Ｎａｋａｍｕｒａ、発明の名称「ＴＥＣＨＮＩＱＵＥ  ＦＯＲ  ＴＨＥ  ＧＲＯＷＴＨ  ＡＮＤ  ＦＡＢＲＩＣＡＴＩＯＮ  ＯＦ  ＳＥＭＩＰＯＬＡＲ  （Ｇａ，Ａｌ，Ｉｎ，Ｂ）Ｎ  ＴＨＩＮ  ＦＩＬＭＳ，ＨＥＴＥＲＯＳＴＲＵＣＴＵＲＥＳ，ＡＮＤ  ＤＥＶＩＣＥＳ」、代理人管理番号第３０７９４．１４０−ＵＳ−Ｐ１（２００５−６６８）について３５  Ｕ．Ｓ．Ｃ．第１１９（ｅ）節に基づく優先権を主張する；
米国特許出願第１１／４８６，２２４号、２００６年７月１３日出願、発明者Ｔｒｏｙ  Ｊ．Ｂａｋｅｒ，Ｂｅｎｊａｍｉｎ  Ａ．Ｈａｓｋｅｌｌ，Ｊａｍｅｓ  Ｓ．Ｓｐｅｃｋ，Ｓｈｕｊｉ  Ｎａｋａｍｕｒａ、発明の名称「ＬＡＴＥＲＡＬ  ＧＲＯＷＴＨ  ＭＥＴＨＯＤ  ＦＯＲ  ＤＥＦＥＣＴ  ＲＥＤＵＣＴＩＯＮ  ＯＦ  ＳＥＭＩＰＯＬＡＲ  ＮＩＴＲＩＤＥ  ＦＩＬＭＳ」、代理人管理番号第３０７９４．１４１−ＵＳ−ＵＳ１（２００５−６７２）、この出願は、米国仮特許出願第６０／６９８，７４９号、２００５年７月１３日出願、発明者Ｔｒｏｙ  Ｊ．Ｂａｋｅｒ，Ｂｅｎｊａｍｉｎ  Ａ．Ｈａｓｋｅｌｌ，Ｊａｍｅｓ  Ｓ．Ｓｐｅｃｋ，Ｓｈｕｊｉ  Ｎａｋａｍｕｒａ、発明の名称「ＬＡＴＥＲＡＬ  ＧＲＯＷＴＨ  ＭＥＴＨＯＤ  ＦＯＲ  ＤＥＦＥＣＴ  ＲＥＤＵＣＴＩＯＮ  ＯＦ  ＳＥＭＩＰＯＬＡＲ  ＮＩＴＲＩＤＥ  ＦＩＬＭＳ」、代理人管理番号第３０７９４．１４１−ＵＳ−Ｐ１（２００５−６７２）について３５  Ｕ．Ｓ．Ｃ．第１１９（ｅ）節に基づく優先権を主張する；
米国特許出願第１１／５１７，７９７号、２００６年９月８日出願、発明者Ｍｉｃｈａｅｌ  Ｉｚａ，Ｔｒｏｙ  Ｊ．Ｂａｋｅｒ，Ｂｅｎｊａｍｉｎ  Ａ．Ｈａｓｋｅｌｌ，Ｓｔｅｖｅｎ  Ｐ．Ｄｅｎｂａａｒｓ，Ｓｈｕｊｉ  Ｎａｋａｍｕｒａ、「ＭＥＴＨＯＤ  ＦＯＲ  ＥＮＨＡＮＣＩＮＧ  ＧＲＯＷＴＨ  ＯＦ  ＳＥＭＩＰＯＬＡＲ  （Ａｌ，Ｉｎ，Ｇａ，Ｂ）Ｎ  ＶＩＡ  ＭＥＴＡＬＯＲＧＡＮＩＣ  ＣＨＥＭＩＣＡＬ  ＶＡＰＯＲ  ＤＥＰＯＳＩＴＩＯＮ」、代理人管理番号第３０７９４．１４４−ＵＳ−ＵＳ１（２００５−７７２）、この出願は、米国仮特許出願第６０／７１５，４９１号、２００５年９月９日出願、発明者Ｍｉｃｈａｅｌ  Ｉｚａ，Ｔｒｏｙ  Ｊ．Ｂａｋｅｒ，Ｂｅｎｊａｍｉｎ  Ａ．Ｈａｓｋｅｌｌ，Ｓｔｅｖｅｎ  Ｐ．Ｄｅｎｂａａｒｓ，Ｓｈｕｊｉ  Ｎａｋａｍｕｒａ、「ＭＥＴＨＯＤ  ＦＯＲ  ＥＮＨＡＮＣＩＮＧ  ＧＲＯＷＴＨ  ＯＦ  ＳＥＭＩＰＯＬＡＲ  （Ａｌ，Ｉｎ，Ｇａ，Ｂ）Ｎ  ＶＩＡ  ＭＥＴＡＬＯＲＧＡＮＩＣ  ＣＨＥＭＩＣＡＬ  ＶＡＰＯＲ  ＤＥＰＯＳＩＴＩＯＮ」、代理人管理番号第３０７９４．１４４−ＵＳ−Ｐ１（２００５−７７２）について３５  Ｕ．Ｓ．Ｃ．第１１９（ｅ）節に基づく優先権を主張する；
米国特許出願第ｘｘ／ｘｘｘ，ｘｘｘ、本出願と同日出願、発明者Ｊｏｈｎ  Ｋａｅｄｉｎｇ，Ｄｏｎｇ−Ｓｅｏｎ  Ｌｅｅ，Ｍｉｃｈａｅｌ  Ｉｚａ，Ｔｒｏｙ  Ｊ．ｂａｋｅｒ，Ｈｉｔｏｓｈｉ  Ｓａｔｏ，Ｂｅｎｊａｍｉｎ  Ａ．Ｈａｓｋｅｌｌ，Ｊａｍｅｓ  Ｓ．Ｓｐｅｃｋ，Ｓｔｅｖｅｎ  Ｐ．Ｄｅｎｂａａｒｓ，Ｓｈｕｊｉ  Ｎａｋａｍｕｒａ、発明の名称「ＭＥＴＨＯＤ  ＦＯＲ  ＩＭＰＲＯＶＥＤ  ＧＲＯＷＴＨ  ＯＦ  ＳＥＭＩＰＯＬＡＲ  （Ａｌ，Ｉｎ，Ｇａ，Ｂ）Ｎ」、代理人管理番号第３０７９４．１５０−ＵＳ−Ｕ１（２００６−１２６）、この出願は、米国仮特許出願第６０／７６０，７３９号、２００６年１月２０日出願、発明者Ｊｏｈｎ  Ｋａｅｄｉｎｇ，Ｍｉｃｈａｅｌ  Ｉｚａ，Ｔｒｏｙ  Ｊ．ｂａｋｅｒ，Ｈｉｔｏｓｈｉ  Ｓａｔｏ，Ｂｅｎｊａｍｉｎ  Ａ．Ｈａｓｋｅｌｌ，Ｊａｍｅｓ  Ｓ．Ｓｐｅｃｋ，Ｓｔｅｖｅｎ  Ｐ．Ｄｅｎｂａａｒｓ，Ｓｈｕｊｉ  Ｎａｋａｍｕｒａ、発明の名称「ＭＥＴＨＯＤ  ＦＯＲ  ＩＭＰＲＯＶＥＤ  ＧＲＯＷＴＨ  ＯＦ  ＳＥＭＩＰＯＬＡＲ  （Ａｌ，Ｉｎ，Ｇａ，Ｂ）Ｎ」、代理人管理番号第３０７９４．１５０−ＵＳ−Ｐ１（２００６−１２６）について３５  Ｕ．Ｓ．Ｃ．第１１９（ｅ）節に基づく優先権を主張する；
米国仮特許出願第６０／７７４，４６７号、２００６年２月１７日出願、発明者Ｈｏｎｇ  Ｚｈｏｎｇ，Ｊｏｈｎ  Ｆ．Ｋａｅｄｉｎｇ，Ｒａｊａｔ  Ｓｈａｒｍａ，Ｊａｍｅｓ  Ｓ．Ｓｐｅｃｋ，Ｓｔｅｖｅｎ  Ｐ．Ｄｅｎｂａａｒｓ，Ｓｈｕｊｉ  Ｎａｋａｍｕｒａ、発明の名称「ＭＥＴＨＯＤ  ＦＯＲ  ＧＲＯＷＴＨ  ＯＦ  ＳＥＭＩＰＯＬＡＲ（Ａｌ，Ｉｎ，ｇａ，Ｂ）Ｎ  ＯＰＴＯＥＬＥＣＴＲＯＮＩＣＳ  ＤＥＶＩＣＥＳ」、代理人管理番号第３０７９４．１７３−ＵＳ−Ｐ１（２００６−４２２）；
米国仮特許出願第６０／８６９，５４０、２００６年１２月１１日出願、発明者Ｓｔｅｖｅｎ  Ｐ．Ｄｅｎｂａａｒｓ，ｍａｔｈｅｗ  Ｃ．Ｓｃｈｍｉｄｔ，Ｋｗａｎｇ  Ｃｈｏｏｎｇ  Ｋｉｍ，Ｊａｍｅｓ  Ｓ．Ｓｐｅｃｋ，Ｓｈｕｊｉ  Ｎａｋａｍｕｒａ、「ＮＯＮ−ＰＯＬＡＲ（Ｍ−ＰＬＡＮＥ）  ＡＮＤ  ＳＥＭＩ−ＰＯＬＡＲ  ＥＭＩＴＴＩＮＧＤＥＶＩＣＥＳ」、代理人管理番号第３０７９４．２１３−ＵＳ−Ｐ１（２００７−３１７）；
米国仮特許出願第６０／８６９，７０１号、２００６年１２月１２日出願、発明者Ｋｗａｎｇ  Ｃｈｏｏｎ  Ｋｉｍ，Ｍａｔｈｅｗ  Ｃ．Ｓｃｈｍｉｄｔ，Ｆｅｎｇ  Ｗｕ，Ａｓａｋｏ  Ｈｉｒａｉ，Ｍｅｌｖｉｎ  Ｂ．ＭｃＬａｕｒｉｎ，Ｓｔｅｖｅｎ  Ｐ．Ｄｅｎｂａａｒｓ，Ｓｈｕｊｉ  Ｎａｋａｍｕｒａ，Ｊａｍｅｓ  Ｓ．Ｓｐｅｃｋ、発明の名称「ＣＲＹＳＴＡＬ  ＧＲＯＷＴＨ  ＯＦ  Ｍ−ＰＬＡＮＥ  ＡＮＤ  ＳＥＭＩＰＯＬＡＲ  ＰＬＡＮＥＳ  ＯＦ  （Ａｌ，Ｉｎ，Ｇａ，Ｂ）Ｎ  ＯＮ  ＶＡＲＩＯＵＳ  ＳＵＢＳＴＲＡＴＥＳ」、代理人管理番号第３０７９４．２１４−ＵＳ−Ｐ１（２００７−３３４）；
上記出願の全ては、参照により本明細書に援用される。
【０００３】
（１．発明の分野）
本発明は、有機金属化学気相成長法（Ｍｅｔａｌｏｒｇａｎｉｃ  Ｃｈｅｍｉｃａｌ  Ｖａｐｏｒ  Ｄｅｐｏｓｉｔｉｏｎ；ＭＯＣＶＤ）により半極性（Ａｌ，Ｉｎ，Ｇａ，Ｂ）Ｎの成長を促進するための方法に関する。
【背景技術】
【０００４】
（２．関連技術の説明）
（注：本願は、明細書全体において示されるように、括弧の中の１つ以上の参照番号（例えば［ｘ］）により、多くの異なる出版物および特許を参照している。これらの参照番号順で示されたこれらの異なる出版物および特許の一覧は、下の「参考文献」という表題の項で参照することができる。これらの出版物および特許はそれぞれ、参照することにより本明細書に援用される。）
可視および紫外光電子デバイス、ならびに高出力電子デバイスの製造において、窒化ガリウム（ＧａＮ）、ならびにアルミニウムおよびインジウムを取り入れたその三元および四元化合物（ＡｌＧａＮ、ＩｎＧａＮ、ＡｌＩｎＧａＮ等）の有用性が確立されている。これらのデバイスは、典型的には、分子線エピタキシ（Ｍｏｌｅｃｕｌａｒ  Ｂｅａｍ  Ｅｐｉｔａｘｙ；ＭＢＥ）、有機金属化学気相成長法（Ｍｅｔａｌｏｒｇａｎｉｃ  Ｃｈｅｍｉｃａｌ  Ｖａｐｏｒ  Ｄｅｐｏｓｉｔｉｏｎ；ＭＯＣＶＤ）、および水素化物気相エピタキシ（Ｈｙｄｒｉｄｅ  Ｖａｐｏｒ  Ｐｈａｓｅ  Ｅｐｉｔａｘｙ；ＨＶＰＥ）等の成長技術を用いてエピタキシャルに成長される。
【０００５】
ＧａＮおよびその合金は、六方晶系ウルツ鉱構造で最も安定であるが、この構造は互いに対して１２０°回転した３つの等価な底面軸（ａ軸）で説明され、これらの軸はすべて唯一のｃ軸に対し垂直である。ＩＩＩ族（すなわちＧａ、Ａｌ、Ｉｎ）および窒素原子が、結晶のｃ軸に沿って交互するｃ面を占める。ウルツ鉱構造の対称性は、ＩＩＩ族窒化物がこのｃ軸に沿ったバルクの自発分極を有し、デバイス構造中に交互のひずみ層が存在する場合に圧電分極が生じることを説明するものである。
【０００６】
電子および光電子デバイス用の窒化物の最新技術では、極性のｃ方向に沿って成長した窒化物膜が使用されている。しかし、ＩＩＩ族窒化物をベースとした光電子および電子デバイスにおける従来のｃ面量子井戸構造は、強い圧電的および自発的分極が存在するために、望ましくない量子閉じ込めシュタルク効果（Ｑｕａｎｔｕｍ−Ｃｏｎｆｉｎｅｄ  Ｓｔａｒｋ  Ｅｆｆｅｃｔ；ＱＣＳＥ）を受ける。ｃ方向に沿った強い内蔵された電場により電子とホールの空間的分離が生じ、これによりキャリア再結合の効率が低下して、振動子強度が下がり、エミッションの赤色シフトがもたらされる。
【０００７】
ＧａＮ光電子デバイスにおける自発および圧電分極効果を排除する１つの手法は、デバイスを結晶の非極性面に成長させることである。そのような面は、Ｇａ原子およびＮ原子を同数含み、電荷的に中性である。さらに、それに続く非極性層は、互いに結晶学的に等価であるため、結晶は成長方向に沿って分極しない。ＧａＮにおけるそのような対称性が等価な非極性面の２つの群は、総合的にａ面として知られる
【０００８】
【数５】
2009524251.tif 000003
群と、総合的にｍ面として知られる
【０００９】
【数６】
2009524251.tif 000004
群である。残念ながら、カリフォルニア大学の研究者である本発明の譲受人により達成された進歩にも関わらず、無極性窒化物はまだ研究の余地があり、ＩＩＩ族窒化物の業界ではまだ広く採用されていない。
【００１０】
ＧａＮ光電子デバイスにおける分極効果を低減する、あるいは排除できる可能性のある他の手法は、デバイスを結晶の半極性面に成長させることである。半極性面という用語は、２つのゼロ以外のミラー指数ｈ、ｉ、またはｋと、ゼロ以外のミラー指数ｌを有する様々な面を指すために使用することができる。ｃ面ＧａＮヘテロエピタキシにおける半極性面のいくつかの通常見られる例としては、
【００１１】
【数７】
2009524251.tif 000005
および
【００１２】
【数８】
2009524251.tif 000006
面等があり、これらはピットのファセットでよく見られる。これらの面はまた、偶然にも、平面膜の形態で著者らが成長させたのと同じ面である。ウルツ鉱結晶構造における半極性面の他の例としては、
【００１３】
【数９】
2009524251.tif 000007
および
【００１４】
【数１０】
2009524251.tif 000008
が含まれるが、これらに限定されない。正味の電気分極ベクトルは、そのような面内にも、そのような面と垂直な面内にもなく、面の表面法線に対しいくらか傾いた角度にある。例えば、
【００１５】
【数１１】
2009524251.tif 000009
面および
【００１６】
【数１２】
2009524251.tif 000010
面は、ｃ面に対しそれぞれ６２．９８°および３２．０６°の角度である。
【００１７】
自発分極に加え、窒化物に現れる分極の第２の形態は、圧電分極である。これは、異なる組成の（したがって異なる格子定数の）（Ａｌ，Ｉｎ，Ｇａ，Ｂ）Ｎ層が窒化物ヘテロ構造で成長した場合に生じ得るように、材料が圧縮ひずみまたは引っ張りひずみを受けると生じる。例えば、ＧａＮへの格子整合のために、ＧａＮテンプレート上のＡｌＧａＮ薄層が面内の引っ張りひずみを受け、ＧａＮテンプレート上のＩｎＧａＮ薄層が面内の圧縮応力を受ける。したがって、ＧａＮ上のＩｎＧａＮ量子井戸では、圧電分極は、ＩｎＧａＮおよびＧａＮの自発分極とは逆の方向を向いている。ＧａＮに格子整合したＡｌＧａＮ層では、圧電分極は、ＡｌＧａＮおよびＧａＮの自発分極と同じ方向を向いている。
【００１８】
ｃ面窒化物に勝る半極性面を使用する利点は、正味の分極が低減されることである。特定の面上での特定の合金組成物では、さらに分極がゼロである場合もある。そのような場合については、今後学術論文で詳細に説明する。重要な点は、ｃ面窒化物構造と比較して正味の分極が低減されるということである。
【００１９】
ＧａＮのバルク結晶は簡単には入手できないため、単に結晶を切断した後表面をデバイスの再成長に供することは不可能である。一般に、ＧａＮ膜をまずヘテロエピタキシャル的に、つまりＧａＮへの妥当な格子整合を提供する異種基板上に成長させる。
【００２０】
半極性ＧａＮ面は、パターニングされたｃ面配向ストライプの側壁上で実証されている。西塚ら［１］は、この方法で
【００２１】
【数１３】
2009524251.tif 000011
量子井戸を成長させた。彼らはまた、正味の電気分極が低減される結果、半極性面
【００２２】
【数１４】
2009524251.tif 000012
の内部量子効率がｃ面上での効率よりも高いことを実証した。
【００２３】
しかし、半極性面を生成する西塚の方法は、横方向エピタキシャル成長（Ｅｐｉｔａｘｉａｌ  Ｌａｔｅｒａｌ  Ｏｖｅｒｇｒｏｗｔｈ；ＥＬＯ）という技術に依存しているため、本発明の方法とは全く異なる。ＥＬＯは煩雑な加工法であり、ＧａＮおよび他の半導体中の欠陥を低減するために使用される成長法である。これは、二酸化ケイ素（ＳｉＯ２）等のマスク材料のストライプのパターニングが必要である。ＧａＮは、マスク間の開いた窓から再成長し、次いでマスク上に成長する。連続膜を形成するために、次いでＧａＮは横方向成長により融合する。これらのストライプのファセットは、成長パラメータにより制御することができる。ストライプが融合する前に成長を止めると、半極性面の小さな領域（典型的にはせいぜい１０μｍ幅である）を露出させることができるが、この利用可能な表面の領域は半極性ＬＥＤに加工するにはあまりにも小さい。さらに、半極性面は基板表面と平行にはならず、傾斜したファセットにデバイス構造を形成するのは、通常の連続面上にそれらの構造を形成することよりも著しく困難である。また、すべての窒化物組成物がＥＬＯプロセスに適合するとは限らず、したがってＧａＮのＥＬＯのみが広く実践されている。
【００２４】
１９９０年代初頭から、高品質窒化物の成長に、核形成層、バッファ層、および／または湿潤層が頻繁に使用されている［２，３］。この技術では、通常、より厚い（１μｍ〜５μｍ）窒化物半導体連続膜を堆積する前に、多結晶および／または非晶質窒化物半導体材料の薄層（５ｎｍ〜２００ｎｍ）を使用することが採用されている。核形成膜（Ｎｕｃｌｅａｔｉｏｎ  Ｌａｙｅｒ；ＮＬ）をＧａＮ薄膜のヘテロエピタキシに使用する利点は確立されているが、ＮＬがどのようにして結晶品質を改善するのかについてのメカニズムは、あまり理解されていない。ＮＬは、次いで高品質窒化物膜が堆積される核形成サイトを提供すると考えられている［４，５］。ＮＬなしで堆積された窒化物と比較して、後者の堆積は、結晶学的、電気的、および光学的性質の劇的な改善を示す。
【００２５】
ＮＬの使用は、窒化物薄膜に関しては頻繁に報告されているが、それらは、［０００１］またはｃ軸の結晶学的方向のみに成長した窒素化物より成る。一方、
【００２６】
【数１５】
2009524251.tif 000013
等の半極性面に対する核形成層の使用は、これまで達成されていない。
【００２７】
本発明は、（Ａｌ，Ｉｎ，Ｇａ，Ｂ）Ｎの広い利用可能領域が基板表面と平行な、半極性窒化物の滑らかな平面膜の成長方法を開示する。例えば、これまでＥＬＯストライプの側壁上で実証されていた数ミクロン幅の領域と比較し、試料は多くの場合２インチ径の基板上に成長される。
【発明の開示】
【課題を解決するための手段】
【００２８】
本発明は、デバイス品質平面半極性窒化物半導体薄膜の成長を促進するための方法であって、典型的には５０Å〜１０００Åの厚さの、半極性窒化物半導体薄膜を、少なくともある程度のインジウムを含む（Ａｌ，Ｉｎ，Ｇａ）Ｎ核形成層またはバッファ層上に堆積させるステップを含む方法を開示する。（Ａｌ，Ｉｎ，Ｇａ）Ｎ核形成層またはバッファ層は、ＩｎｘＧａ１−ｘＮ核形成層（ｘ＞０、例えばｘ＝０．１）を含んでもよい。半極性窒化物半導体薄膜は、式ＧａｎＡｌｘＩｎｙＢｚＮ（０≦ｎ≦１、０≦ｘ≦１、０≦ｙ≦１、０≦ｚ≦１、およびｎ＋ｘ＋ｙ＋ｚ＝１）で表される（Ｇａ，Ａｌ，Ｉｎ，Ｂ）Ｎ半導体の合金組成物を含む。（Ｇａ，Ａｌ，Ｉｎ，Ｂ）Ｎ半導体の幅１０ミクロンより大きい領域が、（Ａｌ，Ｉｎ，Ｇａ）Ｎ核形成層またはバッファ層が成長される基板表面に実質的に平行であってもよい。
【００２９】
（Ａｌ，Ｉｎ，Ｇａ）Ｎ核形成層またはバッファ層は、
【００３０】
【数１６】
2009524251.tif 000014
サファイア基板上に成長されてもよい。半極性窒化物半導体薄膜は、
【００３１】
【数１７】
2009524251.tif 000015
サファイア基板上に成長された（Ａｌ，Ｉｎ，Ｇａ）Ｎ核形成層またはバッファ層上に成長された
【００３２】
【数１８】
2009524251.tif 000016
半極性窒化物半導体薄膜を含んでもよい。あるいは、（Ａｌ，Ｉｎ，Ｇａ）Ｎ核形成層またはバッファ層は、例えば水素化物気相エピタキシにより
【００３３】
【数１９】
2009524251.tif 000017
サファイア基板上に成長された
【００３４】
【数２０】
2009524251.tif 000018
テンプレート上に成長されてもよい。半極性窒化物半導体薄膜は、有機金属化学気相成長法（ＭＯＣＶＤ）により成長されてもよい。
【００３５】
半極性窒化物半導体薄膜は、（Ａｌ，Ｉｎ，Ｇａ）Ｎ核形成層またはバッファ層なしで成長された膜と比較して、平面膜表面、より少ない表面凹凸、および膜中に存在する削減された結晶学的欠陥数を含む、最新の窒化物半極性電子デバイスに必要な表面形態を有する。
【００３６】
デバイス品質の平面状の半極性窒化物半導体薄膜を成長させるための方法は、（ａ）反応容器に基板を装填することと、（ｂ）窒素、水素、およびアンモニアのうちの少なくとも１つを含むフロー中で基板を加熱することと、（ｃ）加熱された基板上にＩｎｘＧａ１−ｘＮ核形成層を堆積させることと、（ｄ）ＩｎｘＧａ１−ｘＮ核形成層上に半極性窒化物半導体薄膜を堆積させることと、（ｅ）窒素過圧下で基板を冷却することとを含む。
【００３７】
本発明の方法を用いてデバイスが製造されてもよい。本発明はまた、インジウムを含む核形成層またはバッファ層上に堆積された半極性窒化物を含む、平面半極性窒化物半導体薄膜を開示する。
【発明を実施するための最良の形態】
【００３８】
ここで、全体を通して同様の参照番号が対応する部分を表す図面を参照する。
【００３９】
以下の好適な実施形態の説明において、本明細書の一部を成し、本発明を実践することができる具体的な実施形態を例示する付属の図面を参照する。他の実施形態が利用可能であり、本発明の範囲を逸脱しない限り構造的な変更がなされてもよいことが理解されるべきである。
【００４０】
（概要）
本発明は、少なくともある程度のインジウムを含む（Ａｌ，Ｉｎ，Ｇａ）Ｎ核形成層を使用したＭＯＣＶＤによる、デバイス品質平面半極性（例えば
【００４１】
【数２１】
2009524251.tif 000019
面）窒化物半導体薄膜の成長を促進するための方法について説明する。面（例えばＧａＮの
【００４２】
【数２２】
2009524251.tif 000020
および
【００４３】
【数２３】
2009524251.tif 000021
面）上の半極性窒化物デバイスの成長は、ウルツ鉱構造のＩＩＩ族窒化物デバイス構造における分極を低減する手段を提供する。「窒化物」という用語は、式ＧａｎＡｌｘＩｎｙＢｚＮ（０≦ｎ≦１、０≦ｘ≦１、０≦ｙ≦１、０≦ｚ≦１、およびｎ＋ｘ＋ｙ＋ｚ＝１）で表される（Ｇａ，Ａｌ，Ｉｎ，Ｂ）Ｎ半導体のあらゆる合金組成物を指す。
【００４４】
最近の窒化物デバイスは、極性［０００１］ｃ方向に成長されており、その結果垂直デバイスにおける主伝導方向に沿った電荷分離が生じる。そのような内部の電気分極場は、窒化物光電子デバイスの性能に有害である。半極性方向に沿ったこれらのデバイスの成長は、伝導方向に沿った内蔵された電場を低減することにより、デバイス性能を著しく改善する可能性がある。本発明は、有機金属化学気相成長法により成長された時の半極性ＩＩＩ族窒化物膜の品質を高める手段を提供する。
【００４５】
本明細書では、
【００４６】
【数２４】
2009524251.tif 000022
膜を具体例として用いる。
【００４７】
【数２５】
2009524251.tif 000023
膜では、
【００４８】
【数２６】
2009524251.tif 000024
サファイア基板が用いられている。平面半極性ＧａＮを得るためには、ＧａＮ成長の前にＩｎｘＧａ１−ｘＮ核形成層を使用することが重要であることが分かっている。
【００４９】
これらの膜は、市販のＭＯＣＶＤシステムを使用して成長される。
【００５０】
【数２７】
2009524251.tif 000025
に対する成長パラメータの概要は、１０トルから１０００トルの間の圧力と、４００℃から１４００℃の間の温度である。この圧力および温度のばらつきは、好適な基板を使用した半極性ＧａＮの成長の安定性を示している。エピタキシャルな関係および条件は、反応容器の種類に関係なく当てはまるはずである。しかし、これらの面の成長のための反応容器の条件は、個々の反応容器および成長方法（ＨＶＰＥ、ＭＯＣＶＤ、およびＭＢＥ等）によって変わるだろう。
【００５１】
（プロセスステップ）
図１は、本発明は、典型的には５０Å〜１０００Åの厚さの、デバイス品質平面半極性窒化物半導体薄膜の成長を促進するための方法であって、半極性窒化物半導体薄膜を、少なくともある程度のインジウムを含む（Ａｌ，Ｉｎ，Ｇａ）Ｎ核形成層またはバッファ層上に堆積させるステップを含む方法を示すフローチャートである。
【００５２】
ブロック１００は、反応容器、例えばＭＯＣＶＤ反応容器内に基板を装填するステップを表す。
【００５３】
ブロック１０２は、例えば水素および／または窒素および／またはアンモニアのフロー中で基板を加熱するステップを表す。
【００５４】
ブロック１０４は、少なくともある程度のインジウムを含む（Ａｌ，Ｉｎ，Ｇａ）Ｎ核形成層を基板上に堆積させるステップを表す。
【００５５】
ブロック１０６は、核形成層またはバッファ層上に半極性窒化物膜を堆積させるステップを表す。
【００５６】
ブロック１０８は、基板を冷却するステップを表す。
【００５７】
ブロック１１０は、当該方法によりいかに半極性半導体（Ａｌ，Ｇａ，Ｉｎ，Ｂ）Ｎ薄膜が形成されるかを表し、該薄膜は合金であってもよく、式ＧａｎＡｌｘＩｎｙＢｚＮ（０≦ｎ≦１、０≦ｘ≦１、０≦ｙ≦１、０≦ｚ≦１、およびｎ＋ｘ＋ｙ＋ｚ＝１）で表すことができる。
【００５８】
上述の方法において、要求に応じてステップが省略されてもよく、追加のステップが加えられてもよい。
【００５９】
上述の方法は、
【００６０】
【数２８】
2009524251.tif 000026
サファイア基板上での、または、水素化物気相エピタキシ（ＨＶＰＥ）により
【００６１】
【数２９】
2009524251.tif 000027
サファイア基板上に成長された
【００６２】
【数３０】
2009524251.tif 000028
テンプレート上での半極性ＧａＮ薄膜の成長のために、ＭＯＣＶＤプロセスに使用することができる。
【００６３】
【数３１】
2009524251.tif 000029
の成長のために、
【００６４】
【数３２】
2009524251.tif 000030
サファイアまたは（ＨＶＰＥにより
【００６５】
【数３３】
2009524251.tif 000031
サファイア上に成長された）
【００６６】
【数３４】
2009524251.tif 000032
テンプレート等の特別な基板が使用される。ブロック１００に示すように、基板をＭＯＣＶＤ反応容器に装填する。ブロック１０２に示すように、反応容器のヒータを起動し、８００℃まで徐々に上げてＩｎｘＧａ１−ｘＮ核形成層を成長させる。プロセスでは、通常、このステップの間、大気圧下で窒素および／または水素および／またはアンモニアを基板上に流す。８００℃まで加熱する間、アンモニアのフローを０．１から３．２ｓｌｐｍに増加させる。設定点の温度に達したら、４５ｓｃｃｍのトリエチルガリウム（ＴＥＧａ）および／または２０ｓｃｃｍのトリメチルインジウム（ＴＭＩｎ）を反応容器内に導入し、ブロック１０４に示すようにＩｎｘＧａ１−ｘＮ核形成層の成長を開始させる。１〜１５分後、ＩｎｘＧａ１−ｘＮ核形成層は所望の厚さに達する。この時点で、ＴＭＩｎフローを遮断し、薄いＧａＮキャップ層を２分間成長させる。次に、ＴＥＧａフローを遮断して、反応容器の設定点温度を９７５℃まで上げる。９７５℃の設定点温度に達したら、３６ｓｃｃｍのトリメチルガリウム（ＴＭＧａ）を反応容器内に導入し、ブロック１０６に示すように、半極性窒化物膜の成長を開始させる。最初の７分間のＧａＮ成長の後、約１時間から４時間のＧａＮ膜成長の間、ＴＭＧａフローおよびアンモニアフローをそれぞれ１８ｓｃｃｍおよび１．５ｓｌｐｍまで下げる。所望のＧａＮの厚さが得られたら、ＴＭＧａフローを中断し、ブロック１０８に示すように、ＧａＮ膜の分解を避けるためにアンモニアを流しながら反応容器を冷却する。
【００６７】
（可能な修正および変形）
本発明の範囲に含まれるのは、上述の具体例だけではない。この考えは、あらゆる半極性面のすべての窒化物に関連する。例えば、ミスカット
【００６８】
【数３５】
2009524251.tif 000033
サファイア基板上での
【００６９】
【数３６】
2009524251.tif 000034
またはＡｌＩｎＮの成長も可能である。他の例として、
【００７０】
【数３７】
2009524251.tif 000035
等の適切な基板を用いれば、
【００７１】
【数３８】
2009524251.tif 000036
膜を成長させることが可能である。これらの例、および他の可能性もまた、平面半極性膜のすべての利点を有する。本発明の考えは、窒化物バッファ層または核形成層を用いた平面半極性窒化物膜を生成するいかなる成長技術をも網羅する。
【００７２】
反応容器条件は、反応容器の種類および設計によって異なるだろう。上述の成長は、半極性ＧａＮの成長に有用な条件であることが判明している一組の条件を説明したに過ぎない。これらの膜は、様々な圧力、温度、ガスフロー等の下で成長し、そのすべてが滑らかな平面半極性窒化物膜を生成するであろうことも見出されている。
【００７３】
成長プロセスにおいて異なる可能性のある他のステップがある。基板の窒化物化により、ある膜では表面形態が改善され、またある膜では成長する実際の面が決定されるということが判明している。しかしこれは、特定の成長技術に対しては必要である場合もあれば不要である場合もある。
【００７４】
好適な実施形態は、ＧａＮ核形成層上での平面ＧａＮ膜の成長について説明している。しかし、核形成層上に成長された膜は、様々な、または漸変的な組成を有する複数の層より成ってもよい。窒化物デバイスの大半は、異なる（Ａｌ，Ｇａ，Ｉｎ，Ｂ）Ｎ組成の層を含むヘテロ構造より成る。本発明は、あらゆる窒化物合金組成、あらゆる数の層、またはそれらの組合せの成長に使用することができる。窒化物層では、Ｆｅ、Ｓｉ、およびＭｇ等のドーパントがよく使用される。これらのドーパント、および具体的には列挙されていない他のドーパントの導入は、本発明の実践に適合する。
【００７５】
（利点および改善点）
現在実践されているのは、基板と平行なｃ面を有するＧａＮの成長である。この面は、ともに膜と垂直な自発分極および圧電分極を有し、これはデバイス性能に有害である。ｃ面窒化物膜に勝る半極性膜の利点は、あるデバイスにおける分極の低減とそれに関連した内部量子効率の増加である。
【００７６】
デバイス中の分極効果を完全に排除するために非極性面を使用することができる。しかし、これらの面上ではデバイスの成長が極めて困難であり、したがって非極性窒化物デバイスは生産段階にはまだ至っていない。非極性窒化物膜に勝る半極性窒化物膜の利点は、成長の容易さである。本発明は、滑らかな半極性膜が広い成長パラメータ空間で成長することを実証している。例えば、滑らかな非極性膜は大気圧下では成長しないが、滑らかな半極性膜は６２．５トルから７６０トルまでの圧力範囲で成長することが実験的に実証されている。
【００７７】
ＥＬＯ側壁に勝る平面半極性膜の利点は、ＬＥＤまたは他のデバイスに加工することができる表面領域が広いことである。他の利点は、ＥＬＯ側壁上の半極性面とは異なり、成長表面が基板表面と平行であることである。
【００７８】
高温ＧａＮ成長の前にＩｎｘＧａ１−ｘＮ核形成層（ｘ＝０．１）を使用することにより、半極性ＧａＮ薄膜が著しく改善されることが示されている。これは、図２（ａ）、２（ｂ）および２（ｃ）の光学顕微鏡写真で明らかである。これらの光学顕微鏡写真は、好適な実施形態で説明されたバッファ層を取り入れることにより、
【００７９】
【数３９】
2009524251.tif 000037
サファイア上に成長された
【００８０】
【数４０】
2009524251.tif 000038
層の滑らかさが顕著に改善されたことを示している。図２（ａ）は、核形成層がない場合、ＧａＮ膜は、融合していない多数のファセット状の島より成る。したがって、膜は、様々な方向を向いた多数の小さなＧａＮ結晶を有する。図２（ｂ）は、ＧａＮ核形成層がある場合、ＧａＮ膜成長が全く不明瞭である。この品質の膜は、光電子デバイスの製造には使用できない。一方、ＩｎｘＧａ１−ｘＮ核形成層（ｘ＝０．１）を使用すると、図２（ｃ）に示されるように、表面形態が大きく改善されるようになる。ＩｎｘＧａ１−ｘＮバッファ層（ｘ＝０．１）を用いた半極性ＧａＮ薄膜は、最新の窒化物半極性電子デバイスに必要な表面形態を有する。これらの特徴は、図２（ａ）、２（ｂ）、および２（ｃ）に見られるように、平面膜表面とより少ない表面凹凸である。図２（ｃ）はまた、基板表面と実質的に平行な、（Ｇａ，Ａｌ，Ｉｎ，Ｂ）Ｎ半導体の３００μｍ×３００μｍを超える広い利用可能領域を示している。
【００８１】
同様に、上述のＮＬに対する形態上の依存性は、まずＨＶＰＥにより成長される
【００８２】
【数４１】
2009524251.tif 000039
テンプレート上に成長された
【００８３】
【数４２】
2009524251.tif 000040
層に対しても観察された。
【００８４】
図３は、軸上反射のＸ線回折（ＸＲＤ）ω−２θスキャンを示す。核形成層を使用しないで成長された膜、あるいはＧａＮ核形成層を使用して成長された膜からは、
【００８５】
【数４３】
2009524251.tif 000041
ピークは観察されない。ＩｎｘＧａ１−ｘＮ核形成層（ｘ＝０．１）を使用したものにのみ、
【００８６】
【数４４】
2009524251.tif 000042
｛１１２２｝ＧａＮ膜による明らかなピークが観察される。この結果は、本発明の好ましい実施形態で説明されるような、ＭＯＣＶＤによりＩｎｘＧａ１−ｘＮ核形成層（ｘ＝０．１）を使用して成長される半極性
【００８７】
【数４５】
2009524251.tif 000043
膜の成長の改善を示している。
【００８８】
【数４６】
2009524251.tif 000044
および
【００８９】
【数４７】
2009524251.tif 000045
等の他の半極性面に同じ手法を適用することが可能である。これらの他の面の具体的な成長条件は異なる場合があるが、上述の一般的技術は（Ａｌ，Ｉｎ，Ｇａ，Ｂ）Ｎ半極性面の全てのクラスを網羅することが意図される。
【００９０】
（参考文献）
以下の参考文献は、参照することにより本明細書に援用される。
［１］Ｎｉｓｈｉｚｕｋａ，  Ｋ．，  Ａｐｐｌｉｅｄ  Ｐｈｙｓｉｃｓ  Ｌｅｔｔｅｒｓ，  Ｖｏｌ．  ８５  Ｎｕｍｂｅｒ  １５，  １１  Ｏｃｔｏｂｅｒ  ２００４．この論文は、ＥＬＯ材料の
【００９１】
【数４８】
2009524251.tif 000046
側壁の研究である。
［２］Ｈ．  Ａｍａｎｏ，  Ｎ．  Ｓａｗａｋｉ，  Ｉ．  Ａｋａｓａｋｉ  ａｎｄ  Ｙ．  Ｔｏｙｏｄａ，  Ａｐｐｌｉｅｄ  Ｐｈｙｓｉｃｓ  Ｌｅｔｔｅｒｓ  Ｖｏｌ．  ４８  （１９８６）  ｐｐ．  ３５３．この論文は、ＧａＮ結晶品質改善のためのＡｌＮバッファ層の使用について述べている。
［３］Ｓ．  Ｎａｋａｍｕｒａ，  Ｊａｐａｎｅｓｅ  Ｊｏｕｒｎａｌ  ｏｆ  Ａｐｐｌｉｅｄ  Ｐｈｙｓｉｃｓ  Ｖｏｌ．  ３０，  Ｎｏ．  １０Ａ，  Ｏｃｔｏｂｅｒ，  １９９１，  ｐｐ．  Ｌ１７０５−Ｌ１７０７．この論文は、ＧａＮ結晶品質改善のためのＧａＮバッファ層の使用について述べている。
［４］Ｄ．  Ｄ．  Ｋｏｌｅｓｋｅ，  Ｍ．  Ｅ．  Ｃｏｌｔｒｉｎ，  Ｋ．  Ｃ．  Ｃｒｏｓｓ，  Ｃ．  Ｃ．  Ｍｉｔｃｈｅｌｌ，  Ａ．  Ａ．  Ａｌｌｅｒｎａｎ，  Ｊｏｕｒｎａｌ  ｏｆ  Ｃｒｙｓｔａｌ  Ｇｒｏｗｔｈ  Ｖｏｌ．  ２７３  （２００４）  ｐｐ．  ８６−９９．この論文は、サファイア基板上でのＧａＮバッファ層の形態発達の効果について述べている。
［５］Ｂ．  Ｍｏｒａｎ，  Ｆ．  Ｗｕ，  Ａ．  Ｅ．  Ｒｏｍａｎｏｖ，  Ｕ．  Ｋ．  Ｍｉｓｈｒａ，  Ｓ．  Ｐ．  Ｄｅｎｂａａｒｓ，  Ｊ．  Ｓ．  Ｓｐｅｃｋ，  Ｊｏｕｒｎａｌ  ｏｆ  Ｃｒｙｓｔａｌ  Ｇｒｏｗｔｈ  Ｖｏｌ．  ２７３  （２００４）  ｐｐ．  ３８−４７．この論文は、炭化ケイ素基板上でのＡｌＮバッファ層の形態発達の効果について述べている。
［６］米国特許第４，８５５，２４９号、１９８９年８月８日Ａｋａｓａｋｉらに対し発行、名称「Ｐｒｏｃｅｓｓ  ｆｏｒ  ｇｒｏｗｉｎｇ  ＩＩＩ−Ｖ  ｃｏｍｐｏｕｎｄ  ｓｅｍｉｃｏｎｄｕｃｔｏｒｓ  ｏｎ  ｓａｐｐｈｉｒｅ  ｕｓｉｎｇ  ａ  ｂｕｆｆｅｒ  ｌａｙｅｒ」
［７］米国特許第５，７４１，７２４号、１９９８年４月２１日Ｒａｍｄａｎｉらに対し発行、名称「Ｍｅｔｈｏｄ  ｏｆ  ｇｒｏｗｉｎｇ  ｇａｌｌｉｕｍ  ｎｉｔｒｉｄｅ  ｏｎ  ａ  ｓｐｉｎｅｌ  ｓｕｂｓｔｒａｔｅ」
（結び）
これで、本発明の好適な実施形態の説明を終わる。本発明の１つ以上の実施形態の前述の説明は、例示および説明を目的として提示されている。網羅的であること、または開示される正確な形態に本発明を限定することを意図しない。上述の教示に照らして、多くの修正または変形が可能である。本発明の範囲はこの詳細な説明によって限定されるのではなく、添付の請求項により限定されることが意図される。
【図面の簡単な説明】
【００９２】
【図１】図１は、本発明の実施形態において実行される本発明の方法およびプロセスステップを示すフローチャートである。
【図２】図２（ａ）、２（ｂ）および２（ｃ）は、
【００９３】
【数４９】
2009524251.tif 000047
サファイア上のＧａＮの光学顕微鏡写真であり、図２（ａ）は、核形成層のない
【００９４】
【数５０】
2009524251.tif 000048
サファイア上のＧａＮの光学顕微鏡写真、図２（ｂ）は、ＩｎｘＧａ１−ｘＮ核形成層（ｘ＝０）のある
【００９５】
【数５１】
2009524251.tif 000049
サファイア上のＧａＮの光学顕微鏡写真、図２（ｃ）は、ＩｎｘＧａ１−ｘＮ核形成層（ｘ＝０．１）のある
【００９６】
【数５２】
2009524251.tif 000050
サファイア上のＧａＮの光学顕微鏡写真である。
【図３】図３は、ＭＯＣＶＤにより成長されたＩｎｘＧａ１−ｘＮ核形成層（ｘ＝０．１）のある
【００９７】
【数５３】
2009524251.tif 000051
サファイア上に成長された半極性ＧａＮ膜のω−２θＸ線回折（ＸＲＤ）スキャンである。
【図１】
2009524251.tif 000056
【図２】
2009524251.tif 000057
【図３】
2009524251.tif 000058
【国際調査報告】
2009524251.tif 000059